(57)【要約】  【課題】  従来の燃料電池においては、ラジカルによる高分子電解質膜の劣化が満足に回避できないことがあった。  【解決手段】  水素イオンを選択的に輸送する高分子電解質膜１と、高分子電解質膜１の両側に配置された触媒層２Ａ、２Ｂと、触媒層２Ａ、２Ｂの両側に配置された中間層３Ｂ、１０Ａと、中間層３Ｂ、１０Ａの両側に配置されたガス拡散層基材４Ａ、４Ｂとを備えた高分子膜電極接合体であって、  触媒層２Ａ、２Ｂの両側に配置された中間層３Ｂ、１０Ａの内の少なくとも一方の側に配置された中間層１０Ａには、ラジカルの生成を抑制する性能をもつ所定の活性炭が配合されている、高分子膜電極接合体である。【選択図】  図２
2005339962.tif 000002
【特許請求の範囲】
【請求項１】
水素イオンを選択的に輸送する高分子電解質膜と、前記高分子電解質膜の両側に配置された触媒層と、前記触媒層の両側に配置された中間層と、前記中間層の両側に配置されたガス拡散層基材とを備えた高分子膜電極接合体であって、
前記触媒層の両側に配置された中間層の内の少なくとも一方の側に配置された中間層には、ラジカルの生成を抑制する性能をもつ所定の活性炭が配合されている、高分子膜電極接合体。
【請求項２】
前記ラジカルの生成を抑制する性能とは、過酸化水素の生成を抑制するおよび過酸化水素を分解する性能である請求項１記載の、高分子膜電極接合体。
【請求項３】
前記所定の活性炭は、硫化水素、アンモニア、オゾンの内の少なくとも一つを分解する性能をさらにもつ請求項２記載の、高分子膜電極接合体。
【請求項４】
前記所定の活性炭は、ビール酵母炭、アクリル繊維炭、ヤシ殻活性炭、石炭系活性炭の内の少なくとも一つである請求項３記載の、高分子膜電極接合体。
【請求項５】
前記中間層は、前記所定の活性炭と所定の導電性カーボン材料と所定のフッ素樹脂とを含む高分子複合材料を、主成分としている請求項１記載の、高分子膜電極接合体。
【請求項６】
前記中間層には、前記所定の活性炭が実質的に５０重量％以下の割合で配合されている請求項１記載の、高分子膜電極接合体。
【請求項７】
前記中間層には、前記所定の活性炭が実質的に５重量％以上の割合で配合されている請求項１記載の、高分子膜電極接合体。
【請求項８】
前記中間層には、前記所定の活性炭が前記触媒層の側の最表層にのみ配合されている請求項１記載の、高分子膜電極接合体。
【請求項９】
積層された複数の請求項１記載の高分子膜電極接合体と、
前記積層された高分子膜電極接合体同士の間に挿入された導電性セパレータとを備えた、高分子電解質型燃料電池。
【請求項１０】
前記触媒層の両側に配置された中間層の内の少なくとも空気極の側に配置された中間層には、前記所定の活性炭が配合されている請求項９記載の、高分子電解質型燃料電池。
【請求項１１】
水素イオンを選択的に輸送する高分子電解質膜と、前記高分子電解質膜の両側に配置された触媒層と、前記触媒層の両側に配置された中間層と、前記中間層の両側に配置されたガス拡散層基材とを備えた高分子膜電極接合体の製造方法であって、
前記触媒層の両側に配置された中間層の内の少なくとも一方の側に配置された中間層に、ラジカルの生成を抑制する性能をもつ所定の活性炭を配合する活性炭配合ステップを備えた、高分子膜電極接合体の製造方法。
【発明の詳細な説明】
【技術分野】
【０００１】
本発明は、燃料として純水素、またはメタノールもしくは化石燃料などからの改質水素などの還元剤を用い、空気や酸素の酸化剤を反応ガスとして用いる高分子膜電極接合体、高分子電解質型燃料電池、および高分子膜電極接合体の製造方法に関する。
【背景技術】
【０００２】
一般に、高分子電解質型燃料電池は、水素などの燃料ガスと空気などの酸化剤ガスとを白金などの触媒層を有するガス拡散電極で電気化学的に反応させ、電気と熱を同時に発生させるものである。このような高分子電解質型燃料電池の一般的な構成を、従来の高分子電解質型燃料電池の一部の断面図である図１に示した。
【０００３】
水素イオンを選択的に輸送する高分子電解質膜１の両面には、白金族金属触媒を担持したカーボン粉末を主成分とする触媒層２Ａ、２Ｂが密着して配置され、さらに触媒層２Ａ、２Ｂの外面には、集電作用とガス透過性、撥水性を有する中間層３Ａ、３Ｂが、さらにその両側には、ガス透過性と導電性を兼ね備えた、一対のガス拡散層基材４Ａ、４Ｂが、密着して配置されている。高分子電解質膜１、触媒層２Ａ、２Ｂ、中間層３Ａ、３Ｂ、ガス拡散層基材４Ａ、４Ｂを合わせて、高分子膜電極接合体（ｍｅｍｂｒａｎｅ  ｅｌｅｃｔｒｏｄｅ  ａｓｓｅｍｂｌｙ、  ＭＥＡ）５が構成される。
【０００４】
なお、本明細書においては、符号に接尾辞的なＡが使用された部材は空気極側の部材であり、符号に接尾辞的なＢが使用された部材は燃料極側の部材であるものとする（以下同様）。
【０００５】
同様に、水素イオンを選択的に輸送する高分子電解質膜１１の両面には、白金族金属触媒を担持したカーボン粉末を主成分とする触媒層１２Ａ、１２Ｂが密着して配置され、さらに触媒層１２Ａ、１２Ｂの外面には、集電作用とガス透過性、撥水性を有する中間層１３Ａ、１３Ｂが、さらにその両側には、ガス透過性と導電性を兼ね備えた、一対のガス拡散層基材１４Ａ、１４Ｂが、密着して配置されている。高分子電解質膜１１、触媒層１２Ａ、１２Ｂ、中間層１３Ａ、１３Ｂ、ガス拡散層基材１４Ａ、１４Ｂを合わせて、高分子膜電極接合体１５が構成される。
【０００６】
これらのＭＥＡ５、１５を機械的に接合するとともに、隣接するＭＥＡ同士を互いに電気的に直列に接続するための導電性セパレータ板６がＭＥＡ間に挿入される。導電性セパレータ板６はその両面に、それぞれ燃料極側触媒層、空気極側触媒層に反応ガスを供給するガス流路７、１７、および内部にＭＥＡを冷却するための水流路８を有する。また、反応に必要なガスが外部に漏れる事を防ぐためにシール材９、１９を使用している。
【０００７】
このようにしてＭＥＡと導電性セパレータ板が交互に積層されて電池積層体が構成され、所定の締結圧で積層方向に締結され、ＭＥＡと導電性セパレータ板は所定の圧力のもとで面接触している。
【０００８】
燃料電池は、燃料極側に供給される水素と空気極側に供給される空気中の酸素とが反応して水が生じる電気化学反応、すなわち、燃料極側における化学反応
（化１）
Ｈ２→２Ｈ＋＋２ｅ−
および空気極側における化学反応
（化２）
２Ｈ＋＋Ｏ２／２＋２ｅ−→Ｈ２Ｏ
により、発電する。
【０００９】
しかし、この反応以外にもたとえば、クロスリークした水素あるいは酸素の影響で、燃料極側、あるいは空気極側でそれぞれ以下のような副反応が生じ、過酸化物が生じることも知られている。
【００１０】
（化３）
Ｈ２＋Ｏ２→Ｈ２Ｏ２
この過酸化水素は強い酸化力を有し、拡散しながらＭＥＡ中の水素イオンや酸素分子と反応して、ラジカルを生成する。このラジカルにより、高分子電解質の劣化を促進することが知られている。
【００１１】
耐ラジカル性を付与するために、ポリフェニレンエーテルなどの芳香族系高分子化合物にメチレンホスホン酸基等が導入された形のリン系高分子化合物（すなわち、ホスホン酸基等がメチレン基を介して芳香環に結合したリン系高分子化合物）を高分子電解質に含有せしめる構成（以下、第１の従来構成という）がある（たとえば、特許文献１参照）。
【００１２】
また、耐ラジカル性を強化するために、高分子電解質の組成を、ホスホン酸基等が直接芳香環に結合した芳香族系高分子ホスホン酸類という特定のリン系高分子化合物にする構成（以下、第２の従来構成という）もある（たとえば、特許文献２参照）。
また、３価のリン系酸化防止剤という特定のリン系化合物を含有した高分子電解質組成物を用いることで、耐ラジカル性を向上させる構成（以下、第３の従来構成という）もある（たとえば、特許文献３参照）。
【００１３】
また、耐ラジカル性の観点から、高分子電解質にフェノール系化合物を含有せしめる構成（以下、第４の従来構成という）もある（たとえば、特許文献４参照）。
【特許文献１】特開２０００−１１７５６号公報
【特許文献２】特開２００３−２８２０９６号公報
【特許文献３】特開２００３−１５１３４６号公報
【特許文献４】特開２００１−１１８５９１号公報
【発明の開示】
【発明が解決しようとする課題】
【００１４】
しかしながら、前述した第１の従来構成では、その耐ラジカル性が必ずしも十分満足し得るものではなかった。
【００１５】
また、前述した第２の従来構成では、十分な耐ラジカル性を得るために、芳香族系高分子ホスホン酸類の含有量を増やすと、十分なプロトン伝導性を得ることができず、発電性能が低下してしまうことがあった。
【００１６】
また、前述した第３の従来構成では、３価のリン系酸化防止剤の含有量を多くすると、均一な高分子電解質組成物膜とならずに、劣化が加速してしまうことがあった。
【００１７】
また、前述した第４の従来構成では、その耐ラジカル性が必ずしも十分満足し得るものではなかった。
【００１８】
このように、従来の燃料電池においては、ラジカルによる高分子電解質膜の劣化が満足に回避できないという課題があった。
【００１９】
本発明者は、このような従来の課題を抜本的に解決するために、高分子電解質そのものの耐ラジカル性を向上させるのではなく、ラジカル生成の引き金となる過酸化水素の生成を抑制したり、生成した過酸化水素を分解することにより、ラジカルによる高分子電解質の劣化を低減すればよいことに思い至った。
【００２０】
本発明は、上記従来のこのような課題を考慮し、ラジカルによる高分子電解質膜の劣化を低減することができる高分子膜電極接合体、高分子電解質型燃料電池、および高分子膜電極接合体の製造方法を提供することを目的とする。
【課題を解決するための手段】
【００２１】
第１の本発明は、水素イオンを選択的に輸送する高分子電解質膜と、前記高分子電解質膜の両側に配置された触媒層と、前記触媒層の両側に配置された中間層と、前記中間層の両側に配置されたガス拡散層基材とを備えた高分子膜電極接合体であって、
前記触媒層の両側に配置された中間層の内の少なくとも一方の側に配置された中間層には、ラジカルの生成を抑制する性能をもつ所定の活性炭が配合されている、高分子膜電極接合体である。
【００２２】
第２の本発明は、前記ラジカルの生成を抑制する性能とは、過酸化水素の生成を抑制するおよび過酸化水素を分解する性能である請求項１記載の、高分子膜電極接合体である。
【００２３】
第３の本発明は、前記所定の活性炭は、硫化水素、アンモニア、オゾンの内の少なくとも一つを分解する性能をさらにもつ請求項２記載の、高分子膜電極接合体である。
【００２４】
第４の本発明は、前記所定の活性炭は、ビール酵母炭、アクリル繊維炭、ヤシ殻活性炭、石炭系活性炭の内の少なくとも一つである請求項３記載の、高分子膜電極接合体である。
【００２５】
第５の本発明は、前記中間層は、前記所定の活性炭と所定の導電性カーボン材料と所定のフッ素樹脂とを含む高分子複合材料を、主成分としている請求項１記載の、高分子膜電極接合体である。
【００２６】
第６の本発明は、前記中間層には、前記所定の活性炭が実質的に５０重量％以下の割合で配合されている請求項１記載の、高分子膜電極接合体である。
【００２７】
第７の本発明は、前記中間層には、前記所定の活性炭が実質的に５重量％以上の割合で配合されている請求項１記載の、高分子膜電極接合体である。
第８の本発明は、前記中間層には、前記所定の活性炭が前記触媒層の側の最表層にのみ配合されている請求項１記載の、高分子膜電極接合体である。
【００２８】
第９の本発明は、積層された複数の請求項１記載の高分子膜電極接合体と、
前記積層された高分子膜電極接合体同士の間に挿入された導電性セパレータとを備えた、高分子電解質型燃料電池である。
【００２９】
第１０の本発明は、前記触媒層の両側に配置された中間層の内の少なくとも空気極の側に配置された中間層には、前記所定の活性炭が配合されている請求項９記載の、高分子電解質型燃料電池である。
【００３０】
第１１の本発明は、水素イオンを選択的に輸送する高分子電解質膜と、前記高分子電解質膜の両側に配置された触媒層と、前記触媒層の両側に配置された中間層と、前記中間層の両側に配置されたガス拡散層基材とを備えた高分子膜電極接合体の製造方法であって、
前記触媒層の両側に配置された中間層の内の少なくとも一方の側に配置された中間層に、ラジカルの生成を抑制する性能をもつ所定の活性炭を配合する活性炭配合ステップを備えた、高分子膜電極接合体の製造方法である。
【発明の効果】
【００３１】
本発明は、たとえば、ラジカルによる高分子電解質膜の劣化を低減することができるという長所を有する。
【発明を実施するための最良の形態】
【００３２】
以下、本発明の実施の形態について、図面を参照しながら説明する。
【００３３】
（実施の形態１）
はじめに、本発明の実施の形態１の高分子膜電極接合体の構成および動作について説明する。なお、本発明の高分子電解質型燃料電池や本発明の高分子膜電極接合体の製造方法についても、同時に説明する。
【００３４】
本実施の形態の高分子膜電極接合体は、触媒層とガス拡散層基材に挟まれる中間層が、過酸化水素生成抑制・分解能を有する活性炭を配合していることを特徴とする。本構成によって、ラジカルの生成による高分子膜の劣化を抑制することができる。
【００３５】
本発明者は、以下で詳しく説明するように、種々の実験、考察を行い、ラジカルの発生源が過酸化水素に起因していること、過酸化水素の生成を抑制したり過酸化水素の分解を促進したりすることで高分子膜の劣化を抑制できることを、見出したものである。
【００３６】
なお、中間層に用いる活性炭の付随的な特性によって、高分子膜電極接合体に供給される燃料ガスや酸化剤ガス中の硫化水素、アンモニア、オゾンを分解することも可能となる。
ここで中間層とは、ガス拡散層基材と触媒層の間に挟まれる、主に導電性カーボン材料と高分子複合材料を主成分とし、触媒を含まない層を指す。
【００３７】
中間層は、撥水カーボン層、撥水層、被覆層あるいはマイクロポーラスレイヤー（ＭＰＬ）とよばれることもある。
【００３８】
中間層の役割としては、触媒層とガス拡散層基材との接触抵抗を減らし、触媒層と外部との電子のやり取りをすみやかに行う（集電作用）、反応に必要なガスを触媒層に均一に供給する（ガス拡散能）、高分子膜や触媒に被覆した樹脂のイオン伝導度を高めるために、高分子膜や触媒層を適度に湿潤させる（湿潤作用）、生成水などの過剰な水を外部に排出する（水排出能）などがある。
【００３９】
ガス拡散層基材表面が粗い場合には、中間層が、高分子膜や触媒層を保護する役割も果たす。
【００４０】
中間層に配合する活性炭としては、ビール酵母炭、アクリル繊維炭、ヤシ殻活性炭、石炭系活性炭のうち少なくとも一つ以上を用いることが好ましい。
【００４１】
まず、中間層を形成するためのインクの作製方法について説明する。
【００４２】
インクは、乾燥後、導電性を有し多孔質であることが好ましく、ビール酵母炭、アクリル繊維炭などの過酸化水素生成抑制・分解能を有する活性炭に、溶媒として水、また活性炭の濡れ性をよくして分散性を向上させるために、界面活性剤を添加して混錬する。
界面活性剤としては、たとえば、オクチルフェノキシポリエトキシエタノール（例えば、ＡＣＲＯＳ  ＯＲＧＡＮＩＣＳ社製のＴｒｉｔｏｎ  Ｘ−１００）、アルキルエーテル、アルキルフェニルエーテルなどがあげられる。
【００４３】
中間層は、活性炭と導電性カーボン材料とフッ素樹脂などの高分子複合材料を主成分とすることが好ましい。活性炭は、過酸化水素生成抑制・分解能を発揮し、導電性カーボン材料は、発電で生じた電子の移動に必要である。なお、活性炭と導電性カーボン材料とは、その構造の差異のために、このように相異なる物性をもつ。フッ素樹脂は、導電性カーボン材料や活性炭に結着性、撥水性を付与する。なお、燃料電池は発電中、強酸状態にあるが、フッ素樹脂は耐薬品性が高いため、安定作動が可能となる。
【００４４】
より具体的には、撥水性と結着性を得るために、ポリサルホン、ポリアリレート、ポリエーテルイミド、ポリフェニレンサルファイド、フッ素樹脂などの高分子複合材料、その中でも特に、ＴＦＥ樹脂、ＦＥＰ樹脂、ＰＦＡ樹脂、ＥＴＦＥ樹脂、ＰＶＤＦ樹脂、ＰＶＦ樹脂、ＣＴＦＥ樹脂、ＥＣＴＦＥ樹脂、ＰＴＦＥ樹脂などのフッ素樹脂を使用することが、熱的安定性、化学的安定性などの観点から好ましい。
【００４５】
混錬する方法としては、たとえば、コロイドミル、脱泡混錬機、プラネタリーミキサー、超音波ホモジナイザー、レッドデビルなどを利用する方法が挙げられる。
【００４６】
また、ビール酵母炭、アクリル繊維炭などの過酸化水素生成抑制・分解能を有する活性炭に、良好な導電性を有するアセチレンブラック（例えば、電気化学工業（株）製のデンカブラック）、ケッチェンブラック（例えば、ライオン（株）製のｋｅｔｊｅｎ  ｂｌａｃｋ  ＥＣ）、ファーネスブラック（例えば、ＣＡＢＯＴ社製のバルカンＸＣ７２）などのカーボンブラックを本実施の形態の効果が失われない程度に適宜、配合して使用しても良い。
【００４７】
このとき、過酸化水素生成抑制・分解能を有する活性炭としては、一般的に市販されているビール酵母炭、アクリル繊維炭などを使用することができる。
【００４８】
ビール酵母炭としては、例えば、共同組合ラテスト社製の過酸化水素分解触媒活性炭ＲＡＣ−４０がある。アクリル繊維炭としては、例えば、共同組合ラテスト社製の過酸化水素分解触媒活性炭ＲＡＣ−３８がある。ヤシ殻活性炭としては、例えば、味の素ファインテクノ（株）の粉末活性炭Ｙ−１０がある。石炭系活性炭には、例えば、味の素ファインテクノ（株）の粉末活性炭ＣＬ−Ｈがある。
【００４９】
形状としては、粉状、粒状が中間層作製プロセスの観点から好ましい。
このようにして作製した中間層形成用インクを、カーボンペーパーやカーボンクロスなどのガス拡散層基材上に、スクリーン印刷法やスプレー法、コーター法、ドクターブレード法、カーテンコーティング法、ロールコート法などで塗布する。
【００５０】
塗布重量は２ｍｇ／ｃｍ２〜６ｍｇ／ｃｍ２が好ましい。
【００５１】
その後、水や界面活性剤を除去し、過酸化水素生成抑制・分解能を高めるために、１００℃のホットプレート上で乾燥させた後、焼成を行う。
【００５２】
焼成温度あるいは焼成時間は、例えば３５０℃、２時間であるが、適宜選択することができる。
【００５３】
中間層塗布後のガス拡散層基材を、中間層が触媒層と接するように配置して、高分子膜電極接合体を作製することができる。
【００５４】
また、ガス拡散層基材上ではなく、触媒層側に直接、中間層インクを塗工し、半乾きの状態でガス拡散層基材を貼り付けることにより、高分子膜電極接合体を作製してもよい。
また、ガス拡散層基材上ではなく、例えばポリプロピレン（以下ＰＰ）フィルム上にアプリケータを用いて中間層インクを塗工し、約４０℃で乾燥させた後、１３０℃で熱溶着により触媒層の外側に接合することにより、ガス拡散層基材は用いずに、本実施の形態の高分子膜電極接合体を作製することが可能である。
【００５５】
本実施の形態の高分子膜電極接合体は、過酸化水素生成抑制・分解能を有する活性炭を配合している。従って、発電の副反応が起こりにくく、また副反応により生じた過酸化水素を以下の反応により、速やかに水と酸素に分解することができる。
【００５６】
（化４）
２Ｈ２Ｏ２→２Ｈ２Ｏ＋Ｏ２
これにより、過酸化水素の強い酸化力による、ラジカル生成を抑止することが可能となり、長期の連続運転において安定作動が可能となる。
【００５７】
また、これらの材料には、燃料ガスや酸化剤ガスなどの気相中に含まれる、高分子膜電極接合体にダメージを与える過酸化水素、硫化水素、アンモニア、オゾンを分解する能力を有する。従って本実施の形態の高分子膜電極接合体は、これらの有毒ガスによるＭＥＡの劣化を防ぐ効果も有する。
【００５８】
また、中間層においては、触媒層と接する最表層にのみ、活性炭を配合していても良い。燃料電池の電気化学反応は、触媒近傍で起こっているため、触媒層と接する最表層にのみ活性炭が配合された中間層を用い、それ以外は従来材料の中間層にすることで、高い寿命特性と、高電子導電性、コスト低減を図ることが可能となる。
【００５９】
つまり、中間層のうち、過酸化水素生成抑制・分解能を有する活性炭を配合している層は触媒層と接する第一層のみでも十分な効果が得られる。
【００６０】
ただし、触媒層と接する面全体に均一に活性炭が配合されていることが必要である。
このとき、中間層全体の厚さは１０μｍ以上、１００μｍ以下が好ましい。厚さが１０μｍより小さいと効果が十分に得られず、１００μｍより大きいとガス拡散能が著しく低下する。
【００６１】
また、空気極側の中間層にのみ、活性炭を配合しても良い。過酸化水素によるダメージは特に空気極側で起こりやすいため、空気極側の中間層にのみ、活性炭を配合してもかなり効果が得られる。この場合、燃料極側に従来の中間層を用いることで、ＭＥＡ作製のコストを減らすことができる。
【００６２】
このように、本実施の形態のガス拡散層は、高分子電解質型燃料電池用ガス拡散層として有用である。
【００６３】
また、本実施の形態のガス拡散層は、液体燃料電池、燐酸型燃料電池など各種燃料電池用ガス拡散層等としても有用である。
【００６４】
また、本実施の形態の高分子電解質膜と電極との接合体は、酸素、オゾン、水素などのガス発生機やガス精製機および酸素センサ、アルコールセンサなどの各種ガスセンサ等としても適用が可能である。また、本実施の形態の高分子膜電極接合体は、定置用や自動車用、モバイル用の高分子電解質型燃料電池に使用すると好適である。
【実施例】
【００６５】
以下に、実施例を用いて本発明をより具体的に説明するが、本発明は、これらにのみ限定されるものではない。
【００６６】
（実施例１）
本実施例の中間層を有するガス拡散層（ＧＤＬ）を作製した。
【００６７】
中間層は、共同組合ラテスト社製の過酸化水素分解触媒活性炭ＲＡＣ−４０、ケッチェンブラック（ライオン（株）製のｋｅｔｊｅｎ  ｂｌａｃｋ  ＥＣ）、蒸留水、界面活性剤（ＴｒｉｔｏｎＸ−１００）、ＰＴＦＥディスパージョン（ダイキン工業（株）製のネオフロンＮＤ−１）を５：１０：８０：１：４の重量比でコロイドミルを用いて混合して中間層用インクを作製し、バーコーターを用いて、ガス拡散層基材であるカーボンペーパー（東レ製ＴＧＰ−Ｈ−０６０）上に塗工した。
【００６８】
塗工後、１００℃のホットプレート上で乾燥後、３５０℃、２時間の条件で焼成を行い、本実施例の中間層を有するガス拡散層を作製した。
【００６９】
このときの中間層の厚さは６０μｍ、塗着重量は４ｍｇ／ｃｍ２であった。活性炭の配合割合は２５％である。なお、このような配合割合は、重量に関する（以下同様）。
次に高分子膜電極接合体（ＭＥＡ）を作製した。
【００７０】
導電性炭素粉末に平均粒径約３０Åの白金粒子を担持させたもの（５０重量％が白金、田中貴金属（株）製のＴＥＣ１０Ｅ５０Ｅ）１０ｇに、水１０ｇおよび水素イオン伝導性高分子電解質の９％エタノール溶液（旭硝子（株）製のフレミオン）５５ｇを混合し、触媒ぺーストＡを調製した。この触媒ペーストＡをポリプロピレンフィルム上にバーコーダで塗布し、乾燥することで、空気極側用の触媒層Ａを得た。触媒ペーストＡの塗布量は、白金の含有量が１ｃｍ２当り０．３ｍｇになるように調整した。
【００７１】
つぎに、導電性炭素粉末に白金−ルテニウム合金を担持したもの（３０重量％が白金、２３重量％がルテニウム、田中貴金属（株）製のＴＥＣ６１Ｅ５４）１０ｇに、水１０ｇおよび水素イオン伝導性高分子電解質の９％エタノール溶液（旭硝子（株）製のフレミオン）５０ｇを混合し、触媒ぺーストＢを作製した。この触媒ペーストＢをポリプロピレンフィルム上にバーコーダで塗布し、乾燥することで、燃料極用の触媒層Ｂを得た。触媒ペーストＢの塗布量は、白金の含有量が１ｃｍ２当り０．３ｍｇになるように調整した。
【００７２】
触媒層Ａを有するポリプロピレンフィルムおよび触媒層Ｂを有するポリプロピレンフィルムを、それぞれ６ｃｍ×６ｃｍ角に切断し、切断後のこれらポリプロピレンフィルムで、触媒層Ａおよび触媒層Ｂが水素イオン伝導性高分子電解質膜（ジャパンゴアテックス社製のゴア−セレクト、膜厚３０μｍ）に接するように、当該電解質膜を挟んだ。そして、１３０℃および１０分間の条件でホットプレスを行った後、ポリプロピレンフィルムを除去し、触媒層Ａおよび触媒層Ｂを有する電解質膜を得た。
【００７３】
上記触媒層Ａおよび触媒層Ｂを有する電解質膜と、上記ガス拡散層とを、上記中間層が上記触媒層ＡおよびＢにそれぞれ接するように挟み、全体をホットプレスで接合し、高分子膜電極接合体（ＭＥＡ）を得た。
【００７４】
ここで得られたＭＥＡの概略縦断面図を、本発明の実施例１における高分子膜電極接合体の断面図である図２に示す。１が高分子電解質膜、２Ａ、２Ｂが触媒層、１０Ａ、１０Ｂが中間層、４Ａ、４Ｂがガス拡散層基材である。
【００７５】
ここで、耐ラジカル性評価（ラジカルの生成を抑制する性能の評価）について説明する。
【００７６】
高分子膜電極接合体（ＭＥＡ）を、５％過酸化水素と０．３５ｐｐｍの塩化第一鉄を含む９０℃の水溶液中に浸漬し、２４時間経過後の膜の重量変化を測定することで耐ラジカル性の評価を行った。重量維持率（％）は、浸漬２４時間経過後の高分子膜電極接合体（ＭＥＡ）の重量を浸漬前の重量で除した値×１００（％）で示している。
【００７７】
結果を、その他の実施例や比較例に関するものも併せて表１に示す。
【００７８】
【表１】
2005339962.tif 000003
つぎに、燃料電池特性評価について説明する。
【００７９】
厚さ２ｍｍの黒鉛板に切削により溝を形成してガス流路を構成してセパレータ板を得た。得られたセパレータ板２枚でＭＥＡを挟み、燃料電池として単セル（測定用セル）を組み立てた。ガス流路はセパレータ板の電極に接する部分にのみ形成し、ガス流路を構成する溝の寸法は幅１ｍｍ、深さ０．７ｍｍとし、溝間のリブ幅は１ｍｍとした。また、ガス流路はセパレータ板の面上においてサーペンタイン状に蛇行させて形成した。
【００８０】
燃料電池の温度を８０℃に設定し、燃料極には、７５℃の露点を有するように加湿した水素ガスを、電流密度３００ｍＡ／ｃｍ２において利用率８０％となる量を供給した。一方、空気極には、７５℃の露点を有するように加湿した空気を、電流密度３００ｍＡ／ｃｍ２において利用率４０％となる量を供給した。
【００８１】
運転時間―電池電圧の関係を、実施例および比較例の電池電圧の時間変化を示したグラフである図５に示す。
【００８２】
図５に示すように、平均電圧は長期の連続運転でもほとんど低下しなかった。このことは、触媒近傍で副反応として発生した過酸化水素が、中間層中に含まれる活性炭によって分解され、ラジカルの発生を抑止した効果であると考えられる。
【００８３】
また、燃料ガスや酸化剤ガス中に含まれる硫化水素、アンモニア、オゾンなどの不純物を分解した効果も合わせて考えられる。
【００８４】
また、約１０００時間経過後も比較的安定に電圧が推移していることから、初期だけでなく、長期の連続運転においても効果が継続して発揮されていると思われる。
【００８５】
（実施例２）
まず、従来の中間層を、アセチレンブラック、蒸留水、界面活性剤（ＴｒｉｔｏｎＸ−１００）、ＰＴＦＥディスパージョン（ダイキン工業（株）製のネオフロンＮＤ−１）を１０：８５：１：４の重量比でコロイドミルを用いて混合して中間層用インクを作製し、バーコーターを用いて、ガス拡散層基材であるカーボンペーパー（東レ製ＴＧＰ−Ｈ−０６０）上に塗工した。
【００８６】
このような従来の中間層の塗工後、１００℃のホットプレート上で乾燥させた後、実施例１と同じ組成のインクを従来の中間層の上にバーコーターを用いて塗布した。
【００８７】
１００℃のホットプレート上で乾燥させた後、３５０℃、２時間の条件で焼成を行い、中間層（つまり、触媒層の側の最表層にのみ実施例１と同様な中間層が形成された本実施例の中間層）を有するガス拡散層を作製した。
【００８８】
これを実施例１と同様な方法でＭＥＡとして組み上げた。
【００８９】
ここで得られたＭＥＡの概略縦断面図を、本発明の実施例２における高分子膜電極接合体の断面図である図３に示す。
【００９０】
１が高分子電解質膜、２Ａ、２Ｂが触媒層、３Ａ、３Ｂが従来の中間層、１０Ａ、１０Ｂが実施例１と同様な中間層、４Ａ、４Ｂがガス拡散層基材である。
【００９１】
このとき、従来の中間層３Ａ、３Ｂの厚さは６０μｍ、実施例１と同様な中間層１０Ａ、１０Ｂの厚さは１０μｍであった。そして、中間層全体の厚さは７０μｍ、塗着重量は４．５ｍｇ／ｃｍ２あった。
【００９２】
実施例１と同様に耐ラジカル性評価、燃料電池特性評価を行ったところ、良好な特性が得られた。
【００９３】
結果を表１と図５に示す。
【００９４】
（実施例３）
空気極側のガス拡散層は、実施例１と同様な中間層を有するカーボンペーパー（東レ製ＴＧＰ−Ｈ−０６０）の構成とした。
【００９５】
燃料極側のガス拡散層は、従来の中間層をカーボンペーパー上に塗布して使用した。
これを実施例１と同様な方法でＭＥＡとして組み上げた。
【００９６】
ここで得られたＭＥＡの概略縦断面図を、本発明の実施例３における高分子膜電極接合体の断面図である図４に示す。
【００９７】
１が高分子電解質膜、２Ａ、２Ｂが触媒層、３Ｂが従来の中間層、１０Ａが実施例１と同様な中間層、４Ａ、４Ｂがガス拡散層基材である。
【００９８】
実施例１と同様に耐ラジカル性評価、燃料電池特性評価を行ったところ、良好な特性が得られた。
【００９９】
結果を表１と図５に示す。
【０１００】
（実施例４）
２種の活性炭を混合し、本実施例の中間層を作製した。
【０１０１】
共同組合ラテスト社製の過酸化水素分解触媒活性炭ＲＡＣ−４０、味の素ファインテクノ（株）の粉末活性炭Ｙ−１０、ケッチェンブラック（ライオン（株）製のｋｅｔｊｅｎ  ｂｌａｃｋ  ＥＣ）、蒸留水、界面活性剤（ＴｒｉｔｏｎＸ−１００）、ＰＴＦＥディスパージョン（ダイキン工業（株）製のネオフロンＮＤ−１）を３：３：１０：７９：１：４の重量比でコロイドミルを用いて混合して中間層用インクを作製し、バーコーターを用いて、ガス拡散層基材であるカーボンペーパー（東レ製ＴＧＰ−Ｈ−０６０）上に塗工した。
【０１０２】
塗工後、１００℃のホットプレート上で乾燥後、３５０℃、２時間の条件で焼成を行い、本実施例の中間層を有するガス拡散層を作製した。
【０１０３】
このときの中間層の厚さは６４μｍ、塗着重量は４．２ｍｇ／ｃｍ２であった。活性炭の配合割合は２８．５％である。
【０１０４】
これを実施例１と同様な方法でＭＥＡとして組み上げて、耐ラジカル性評価、燃料電池特性評価を行ったところ、実施例１と同様、良好な特性が得られた。
【０１０５】
結果を表１と図５に示す。
【０１０６】
（実施例５）
中間層は、味の素ファインテクノ（株）の粉末活性炭Ｙ−１０、ケッチェンブラック（ライオン（株）製のｋｅｔｊｅｎ  ｂｌａｃｋ  ＥＣ）、蒸留水、界面活性剤（ＴｒｉｔｏｎＸ−１００）、ＰＴＦＥディスパージョン（ダイキン工業（株）製のネオフロンＮＤ−１）を１５：１：８０：１：３の重量比でコロイドミルを用いて混合して中間層用インクを作製し、バーコーターを用いて、ガス拡散層基材であるカーボンペーパー（東レ製ＴＧＰ−Ｈ−０６０）上に塗工した。
【０１０７】
塗工後、１００℃のホットプレート上で乾燥後、３５０℃、２時間の条件で焼成を行い、中間層を有するガス拡散層を作製した。
【０１０８】
このときの中間層の厚さは６０μｍ、塗着重量は４ｍｇ／ｃｍ２であった。ただし、活性炭の配合割合は７５％である。
【０１０９】
実施例１と同様に耐ラジカル性評価、燃料電池特性評価を行った。
結果を表１に示す。
【０１１０】
なお、燃料電池特性評価に関しては、導電性カーボンであるケッチェンブラックが少ないため、著しく抵抗値が増大し発電することができなかったから、図５における図示はない。もちろん、耐ラジカル性評価に関しては、極めて良好である。
【０１１１】
（実施例６）
活性炭の配合割合を５０％とした他は実施例５と同様な方法でＭＥＡとして組み上げて、耐ラジカル性評価、燃料電池特性評価を行ったところ、実施例１と同様、良好な特性が得られた。
【０１１２】
結果を表１と図５に示す。
【０１１３】
（実施例７）
活性炭の配合割合を５％とした他は実施例５と同様な方法でＭＥＡとして組み上げて、耐ラジカル性評価、燃料電池特性評価を行ったところ、実施例１と同様、良好な特性が得られた。
【０１１４】
結果を表１と図５に示す。
【０１１５】
（比較例１）
従来の中間層として、アセチレンブラック、水、界面活性剤（ＴｒｉｔｏｎＸ−１００）、ＰＴＦＥディスパージョン（ダイキン工業（株）製のネオフロンＮＤ−１）を１０：８５：１：４の重量比でコロイドミルを用いて混合して中間層用インクを作製し、バーコーターを用いて、ガス拡散層基材であるカーボンペーパー（東レ製ＴＧＰ−Ｈ−０６０）上に塗工した。
【０１１６】
１００℃のホットプレート上で乾燥させた後、３５０℃、２時間の条件で焼成を行い、中間層を有するガス拡散層を作製した。
【０１１７】
これを実施例１と同様な方法でＭＥＡとして組み上げた。
【０１１８】
このときの中間層全体の厚さは７５μｍ、塗着重量は４．７ｍｇ／ｃｍ２であった。
実施例１と同様に耐ラジカル性評価、燃料電池特性評価を行ったところ、重量維持率は低下し、電池電圧は経時的に低下した。
【０１１９】
結果を表１と図５に示す。
【０１２０】
以上で説明した比較例１および実施例１、５〜７からわかるように、中間層に配合する活性炭の割合は、おおよそ５％以上５０％以下であることが好ましい。
【０１２１】
活性炭の割合が５０％以上であると、導電性が低下してしまい燃料電池特性が悪くなるし、活性炭の割合が５％より少ないと、耐ラジカル性を十分発揮できないからである。
【産業上の利用可能性】
【０１２２】
本発明の高分子膜電極接合体、高分子電解質型燃料電池、および高分子膜電極接合体の製造方法は、ラジカルによる高分子電解質膜の劣化を低減することができ、有用である。
【図面の簡単な説明】
【０１２３】
【図１】従来の高分子電解質型燃料電池の一部の断面図
【図２】本発明の実施例１における高分子膜電極接合体の断面図
【図３】本発明の実施例２における高分子膜電極接合体の断面図
【図４】本発明の実施例３における高分子膜電極接合体の断面図
【図５】実施例および比較例の電池電圧の時間変化を示したグラフ
【符号の説明】
【０１２４】
１、１１  高分子電解質膜
２Ａ、１２Ａ、２Ｂ、１２Ｂ  触媒層
３Ａ、１３Ａ、３Ｂ、１３Ｂ  中間層
４Ａ、１４Ａ、４Ｂ、１４Ｂ  ガス拡散層基材
５、１５  高分子膜電極接合体
６  導電性セパレータ板
７、１７  ガス流路
８  水流路
９、１９  シール材
１０Ａ、１０Ｂ  中間層
【図１】
2005339962.tif 000004
【図２】
2005339962.tif 000005
【図３】
2005339962.tif 000006
【図４】
2005339962.tif 000007
【図５】
2005339962.tif 000008